(57)【特許請求の範囲】
【請求項１】
主成分が、酸化鉄をＦｅ２Ｏ３換算で４６．３〜４９．５モル％、酸化銅をＣｕＯ換算で４．０〜１５．６モル％、酸化亜鉛をＺｎＯ換算で２０．４〜２５．０モル％を含有し、残部が酸化ニッケルで構成されており、前記主成分に対して、不可避不純物を除き、副成分として、酸化チタンをＴｉＯ２換算で１．４〜２．０質量％、酸化コバルトをＣｏＯ換算で０．５〜２．０質量％含有し、さらに前記主成分に対して副成分として酸化ケイ素をＳｉＯ２換算で０．００５〜０．０３０質量％、酸化カルシウムをＣａＯ換算で０．０２０〜０．１００質量％の少なくとも一方を含有することを特徴とするフェライト組成物。
【請求項２】
主成分が、酸化鉄をＦｅ２Ｏ３換算で４６．８〜４９．０モル％、酸化銅をＣｕＯ換算で５．６〜１４．８モル％、酸化亜鉛をＺｎＯ換算で２１．０〜２４．５モル％を含有し、残部が酸化ニッケルで構成されており、前記主成分に対して、不可避不純物を除き、副成分として、酸化チタンをＴｉＯ２換算で１．５〜１．９質量％、酸化コバルトをＣｏＯ換算で０．６〜１．５質量％含有し、さらに前記主成分に対して副成分として酸化ケイ素をＳｉＯ２換算で０．００８〜０．０２０質量％、酸化カルシウムをＣａＯ換算で０．０３０〜０．０８０質量％の少なくとも一方を含有することを特徴とするフェライト組成物。
【請求項３】
主成分が、酸化鉄をＦｅ２Ｏ３換算で４７．５〜４８．５モル％、酸化銅をＣｕＯ換算で６．８〜１２．０モル％、酸化亜鉛をＺｎＯ換算で２２．０〜２２．４モル％を含有し、残部が酸化ニッケルで構成されており、前記主成分に対して、不可避不純物を除き、副成分として、酸化チタンをＴｉＯ２換算で１．６〜１．８質量％、酸化コバルトをＣｏＯ換算で０．７〜１．０質量％含有し、さらに前記主成分に対して副成分として酸化ケイ素をＳｉＯ２換算で０．０１０〜０．０１５質量％、酸化カルシウムをＣａＯ換算で０．０４０〜０．０６０質量％の少なくとも一方を含有することを特徴とするフェライト組成物。
【請求項４】
請求項１〜３のいずれか一項に記載の組成物からなるフェライトプレート。
【請求項５】
フェライトプレートの一方の表面に粘着材層、他方の表面に保護層が設けられており、この２層によって保持された状態で、フェライトプレートが多数個の面状小片に分割された、請求項４に記載のフェライトプレートを用いたアンテナ素子用部材。
【請求項６】
請求項４に記載のフェライトプレートを有するアンテナ素子。
【請求項７】
請求項５に記載のアンテナ素子用部材を有するアンテナ素子。
【発明の詳細な説明】
【技術分野】
【０００１】
本発明は、通信距離が長いアンテナ素子に好適なフェライト組成物と、該組成物からなるフェライトプレート、該フェライトプレートからなるアンテナ素子用部材、およびこれらのいずれかを備えたアンテナ素子に関する。
【背景技術】
【０００２】
１３．５６ＭＨｚ帯ＲＦＩＤ（Ｒａｄｉｏ  Ｆｒｅｑｕｅｎｃｙ  ＩＤｅｎｔｉｆｉｃａｔｉｏｎ）システム、或いはＮＦＣ（Ｎｅａｒ  Ｆｉｅｌｄ  Ｃｏｍｍｕｎｉｃａｔｉｏｎ）システムは、ＩＣカードやＩＣタグと、リーダ／ライタとの間で、非接触での近距離無線通信を行う技術である。このようなＩＣカードやＩＣタグは、ＩＣチップおよびアンテナコイルを備えており、リーダ／ライタにもアンテナコイルが備えられている。
【０００３】
ＩＣカード等をリーダ／ライタに近づけることで、これらのアンテナコイルの間で生じる電磁誘導により磁束が発生する。この磁束をＩＣカード等とリーダ／ライタとの間でやりとりすることにより、電力の供給およびＩＣチップに書き込まれた情報のやりとりが可能となる。
【０００４】
このとき、アンテナコイルの背面等に通信回路などの金属が筐体内に一体的に配置されていると、発生した磁束により金属に渦電流が生じ、この渦電流が、発生した磁束とは逆向きの磁界を発生させてしまう。その結果、発生した磁束が弱まり通信距離が短くなる、あるいは通信ができなくなるという不具合が生じる。また、渦電流が生じることにより、熱的な損失も発生する。
【０００５】
このような問題を解決するために、アンテナコイルと金属との間に透磁率の高い材料から構成される磁性体を配置することが提案されている。一般的に透磁率μは、複素透磁率μ＝μ‘−ｊμ”として表現される（ｊは虚数単位）。複素透磁率の実部μ‘は通常の透磁率成分を、虚部μ”は損失を表す材料定数である。これらの材料定数が、近距離無線通信における通信距離を支配する因子となる。通信距離を向上させるためには低μ”で熱的な損失を抑えつつ、高いμ‘で磁束を集束させることが重要となる。
【０００６】
アンテナとして実装する際には室温（２５℃）はもちろんのこと、幅広い温度領域（たとえば０℃〜４０℃）における高周波特性も重要である。特許文献１ではＮｉＺｎ系のフェライトの組成調整により−３０℃〜４０℃での振幅透磁率μａの変化を１２％以内に抑えている。しかしながら、このときの周波数は１３０ｋＨｚであり、高周波領域（たとえば１３．５６ＭＨｚ）では通信距離の指標として重要なμ“が著しく高くなり、アンテナとして良好な通信距離が得られない。
【０００７】
また、非特許文献１ではフェライトにおける結晶内部のポアや粒界が磁壁移動をピンニングすることで、急峻な温度特性をもつ磁化回転由来のμ'が支配的になることが示されている。しかしながら、本文献での主組成および焼成温度の調整によるポアの減少化では、高周波領域（たとえば１３．５６ＭＨｚ）でのμ“が著しく高くなり、アンテナとして良好な通信距離が得られない。
【先行技術文献】
【特許文献】
【０００８】
【特許文献１】特開２００６−１６０５８４号公報
【非特許文献】
【０００９】
【非特許文献１】Ｊ. Ｈｕ, Ｐｈｙｓｉｃａ  Ｂ  ４００  (２００７) １１７
【発明の概要】
【発明が解決しようとする課題】
【００１０】
本発明は、このような実状に鑑みてなされ、μ‘の低下が想定される低温領域 (たとえば０℃）や、μ“の上昇が想定される高温領域 （たとえば４０℃）でも通信距離が良好なアンテナ素子に好適なフェライト組成物と、該フェライト組成物からなるフェライトプレート、該フェライトプレートからなるアンテナ素子用部材、あるいは該アンテナ素子用部材を有するアンテナ素子とを、提供することを目的とする。
【課題を解決するための手段】
【００１１】
上述した課題を解決し、目的を達成するために、本発明に係るフェライト組成物は、主成分が、酸化鉄をＦｅ２Ｏ３換算で４６．３〜４９．５モル％、酸化銅をＣｕＯ換算で４．０〜１５．６モル％、酸化亜鉛をＺｎＯ換算で２０．４〜２５．０モル％を含有し、残部が酸化ニッケルで構成されており、前記主成分に対して、不可避不純物を除き、副成分として、酸化チタンをＴｉＯ２換算で１．４〜２．０質量％、酸化コバルトをＣｏＯ換算で０．５〜２．０質量％含有し、さらに前記主成分に対して副成分として酸化ケイ素をＳｉＯ換算で０．００５〜０．０２５質量％、酸化カルシウムをＣａＯ換算で０．０１０〜０．１００質量％の少なくとも一方を含有することを特徴とする。特にＳｉＯ２とＣａＯの少なくとも一方を添加することでμ‘の低下が想定される低温領域 (たとえば０℃)でも良好な通信距離を維持することが可能となる。また本発明に係るフェライト組成物からなるフェライトプレート、或いはアンテナ素子用部材をアンテナ素子に適用することで、通信距離の向上を実現することができる。
【発明の効果】
【００１２】
本発明によれば、副成分として酸化ケイ素、酸化カルシウム、を上記の範囲で含有させることにより、アンテナコイルを備えたＩＣカードやＩＣタグと、リーダ／ライタとの間の非接触近距離無線通信において、低温領域 (たとえば０℃)や高温領域（たとえば４０℃）でも通信距離が長いアンテナ素子に好適なフェライト組成物が得られる。
【図面の簡単な説明】
【００１３】
【図１】図１は本発明の一実施形態に係るアンテナ素子の概略分解斜視図である。
【図２】図２は粘着材層、保護層によって保持され多数個の面状小片に分割された、アンテナ素子用部材の部分断面図である。
【発明を実施するための形態】
【００１４】
以下、図面を参照しながら本発明の好適な実施形態について説明する。なお、本発明は以下の実施形態に限定されるものではない。また以下に記載した構成要素には、当業者が容易に想定できるもの、実質的に同一のものが含まれる。さらに以下に記載した構成要素は、適宜組み合わせることができる。
【００１５】
図１に示すように、本発明の一実施形態に係るアンテナ素子１は、粘着材層１８と、ループ形状のアンテナコイル１４と、保護層１６と、フェライトプレート１２とを有している。なお、図１では、外部との接続端子、通信処理回路等の図示を省略している。
【００１６】
本実施形態に係るフェライトプレートは、本実施形態に係るフェライト組成物から構成されている。本実施形態に係るフェライト組成物は、ＮｉＣｕＺｎ系フェライトであり、主成分として、酸化鉄、酸化銅、酸化亜鉛および酸化ニッケルを含有している。
【００１７】
主成分１００モル％中、酸化鉄の含有量は、Ｆｅ２Ｏ３換算で、４６．３〜４９．５モル％、好ましくは４６．８〜４９．０モル％、より好ましくは４７．５〜４８．５モル％である。酸化鉄の含有量が少なすぎると、高周波帯域の複素透磁率の実部μ‘が低下し、多すぎると、室温（２５℃）および高温領域（たとえば４０℃）において高周波帯域の複素透磁率の虚部μ”が増大する傾向がある。いずれもアンテナ素子として使用する場合、通信距離の低下を招く要因となる。
【００１８】
主成分１００モル％中、酸化銅の含有量は、ＣｕＯ換算で、４．０〜１５．６モル％、好ましくは５．６〜１４．８モル％、より好ましくは６．８〜１２．０モル％である。酸化銅の含有量が少なすぎると、低温領域（たとえば０℃）や室温（２５℃）および高温領域（たとえば４０℃）において高周波帯域の複素透磁率の実部μ‘が低下し、多すぎると、異常粒成長を引き起こし、室温（２５℃）および高温領域（たとえば４０℃）において複素透磁率の実部μ‘は向上するものの、虚部μ”が急激に悪化する傾向がある。いずれもアンテナ素子として使用する場合、通信距離の低下を招く要因となる。
【００１９】
主成分１００モル％中、酸化亜鉛の含有量は、ＺｎＯ換算で、２０．４〜２５．０モル％、好ましくは２１．０〜２４．５モル％、より好ましくは２２．０〜２４．０モル％である。酸化亜鉛の含有量が少なすぎると、高周波帯域の複素透磁率の実部μ‘が低下し、多すぎると、室温（２５℃）および高温領域（たとえば４０℃）において高周波帯域の複素透磁率の虚部μ”が増大する傾向がある。いずれもアンテナ素子として使用する場合、通信距離の低下を招く要因となる。
【００２０】
主成分の残部は、酸化ニッケルのみから構成されていてもよいし、不可避的不純物である酸化マンガンなどを含有していてもよい。主成分の残部に、酸化ニッケルが含有される場合、Ｎｉ−Ｃｕ−Ｚｎ系フェライト焼結体の主成分１００モル％中、酸化ニッケルの含有量は、ＮｉＯ換算で、９．９〜２９．３モル％、好ましくは１１．７〜２６．６モル％、より好ましくは１５．５〜２３．７モル％である。酸化ニッケルの含有量がＮｉＯ換算で９．９モル％未満であった場合、複素透磁率の共鳴周波数が低周波側へシフトし、室温（２５℃）および高温領域（たとえば４０℃）において高周波帯域の複素透磁率の虚部μ”が増大する傾向がある。一方、酸化ニッケルの含有量がＮｉＯ換算で２９．３モル％より多かった場合、高周波帯域のみならず低周波帯域においても低温領域（たとえば０℃）や室温（２５℃）および高温領域（たとえば４０℃）において複素透磁率の実部μ‘が低くなる傾向がある。いずれもアンテナ素子として使用する場合、通信距離の低下を招く要因となる。
【００２１】
本実施形態に係るフェライト組成物は、上記の主成分に加え、副成分として、酸化チタン、酸化コバルト、酸化ケイ素、酸化カルシウムを含有している。
【００２２】
酸化チタンの含有量は、主成分に対して、ＴｉＯ２換算で、１．４〜２．０質量％、好ましくは１．５〜１．９質量％、より好ましくは１．６〜１．８質量％である。酸化チタンの含有量が少なすぎると、高周波帯域の複素透磁率の実部μ‘が低下し、多すぎると複素透磁率の共鳴周波数が著しく低周波側へシフトし、その結果、室温（２５℃）および高温領域（たとえば４０℃）において高周波帯域の複素透磁率の虚部μ”が増大する傾向がある。いずれもアンテナ素子として使用する場合、通信距離の低下を招く要因となる。
【００２３】
酸化コバルトの含有量は、主成分に対して、ＣｏＯ換算で、０．５〜２．０質量％、好ましくは０．６〜１．５質量％、より好ましくは０．７〜１．０質量％である。酸化コバルトの含有量が少なすぎると、室温（２５℃）および高温領域（たとえば４０℃）において高周波帯域の虚部μ”が急激に悪化する。多すぎると低温領域（たとえば０℃）や室温（２５℃）および高温領域（たとえば４０℃）において高周波帯域の実部μ‘が低下するため、いずれもアンテナ素子として使用する場合、通信距離の低下を招く要因となる。
【００２４】
酸化ケイ素の含有量は、主成分に対して、ＳｉＯ２換算で、０．００５〜０．０３０質量％、好ましくは０．００８〜０．０２０質量％、より好ましくは０．０１０〜０．０１５質量％である。酸化ケイ素の含有量が少なすぎると、添加の効果が得られない。多すぎると結晶粒子が異常粒成長して、室温（２５℃）および高温領域（たとえば４０℃）において高周波帯域の虚部μ”が急激に悪化するため、いずれもアンテナ素子として使用する場合、通信距離の低下を招く要因となる。また、酸化ケイ素は酸化カルシウムと複合添加してもよいし、単独添加してもよい。
【００２５】
酸化カルシウムの含有量は、主成分に対して、ＣａＯ換算で、０．０２０〜０．１００質量％、好ましくは０．０３０〜０．０８０質量％、より好ましくは０．０４０〜０．０６０質量％である。酸化コバルトの含有量が少なすぎると、添加の効果が得られない。多すぎると結晶粒子が異常粒成長して、室温（２５℃）および高温領域（たとえば４０℃）において高周波帯域の虚部μ”が急激に悪化するため、いずれもアンテナ素子として使用する場合、通信距離の低下を招く要因となる。また、酸化カルシウムは酸化ケイ素と複合添加してもよいし、単独添加してもよい。
【００２６】
本実施形態に係るフェライト組成物においては、主成分の組成範囲が上記の範囲に制御されていることに加え、副成分として、酸化チタン、酸化コバルト、酸化ケイ素および酸化カルシウムが特定量含有されている。酸化チタンを添加することで、複素透磁率の虚部μ”の周波数依存性が急峻な振る舞いを示し、ＲＦＩＤ、或いはＮＦＣの通信周波数１３．５６ＭＨｚ近傍において、高μ‘を維持しながら低μ”化が可能となる。この急峻さにより高温領域（たとえば４０℃）でも良好な通信距離を実現する。また、酸化ケイ素と酸化カルシウムを単独あるいは複合添加することでμ’の温度依存性が小さくなる。その結果、低温領域（たとえば０℃）でのμ‘の低下が軽減される。以上のことより、このようなフェライト組成物をアンテナ素子として使用した場合に、幅広い温度領域（たとえば０℃〜４０℃）での通信距離の向上が可能となる。
【００２７】
次に、本実施形態に係るフェライト組成物から構成されるフェライトプレートの製造方法の一例を説明する。
【００２８】
まず、出発原料（主成分の原料および副成分の原料）を、所定の組成比となるように秤量して混合し、原料混合物を得る。混合する方法としては、たとえば、ボールミルを用いて行う湿式混合や、乾式ミキサーを用いて行う乾式混合が挙げられる。なお、平均粒径が０．１〜３．０μｍの出発原料を用いることが好ましい。
【００２９】
主成分の原料としては、酸化鉄（α−Ｆｅ２Ｏ３  ）、酸化銅（ＣｕＯ）、酸化亜鉛（ＺｎＯ）、酸化ニッケル（ＮｉＯ）、あるいはこれらを含む複合酸化物などを用いることができる。さらに、その他、焼成により上記した酸化物や複合酸化物となる各種化合物等を用いることができる。焼成により上記した酸化物になるものとしては、たとえば、金属単体、炭酸塩、シュウ酸塩、硝酸塩、水酸化物、ハロゲン化物、有機金属化合物等が挙げられる。
【００３０】
副成分の原料としては、酸化チタン（ＴｉＯ２）、酸化コバルト（Ｃｏ３Ｏ４）、酸化ケイ素 (ＳｉＯ２)、酸化カルシウム（ＣａＣＯ３）を用いることができる。酸化コバルトについては、ＣｏＯ、コバルトフェライト（ＣｏＦｅ２Ｏ４）でもよいが、Ｃｏ３Ｏ４は、保管や取り扱いが容易であること、空気中でも価数が安定していること、量産性に優れていることから酸化コバルトの原料として好ましい。
【００３１】
次に、原料混合物の仮焼きを行い、仮焼き材料を得る。仮焼きは、原料の熱分解、成分の均質化、フェライトの生成、焼結による超微粉の消失と適度の粒子サイズへの粒成長を促し、原料混合物を後工程に適した形態に変換するために行われる。こうした仮焼きは、好ましくは８００〜１１００℃の温度で、通常１〜３時間程度行う。仮焼きは、大気（空気）中で行ってもよく、大気中よりも酸素分圧が高い雰囲気や純酸素雰囲気で行っても良い。なお、主成分の原料と副成分の原料との混合は、仮焼きの前に行なってもよく、仮焼き後に行なってもよい。
【００３２】
次に、仮焼き材料の粉砕を行い、粉砕材料を得る。粉砕は、仮焼き材料の凝集をくずして適度の焼結性を有する粉体とするために行われる。仮焼き材料が大きい塊を形成しているときには、粗粉砕を行ってからボールミルやアトライターなどを用いて湿式粉砕を行う。湿式粉砕は、粉砕材料の平均粒径が、好ましくは０．５〜２．０μｍ程度となるまで行う。
【００３３】
得られた粉砕材料を用いて、本実施形態に係るフェライトプレートを製造する。該フェライトプレートを製造する方法については制限されないが、以下では、シート法を用いる。
【００３４】
まず、得られた粉砕材料を、溶媒、バインダー、分散剤、可塑剤等の添加剤とともにスラリー化し、ペーストを作製する。そして、このペーストを用いて５０〜６００μｍの厚みを有するグリーンシートを形成する。なお、得られたグリーンシートを複数枚積層してもよい。次いで、形成されたグリーンシートを所定の形状に加工し、脱バインダー工程、焼成工程を経て、本実施形態に係る３０〜５００μｍの厚みを有するフェライトプレートが得られる。焼成は、好ましくは９００〜１３００℃の温度で、通常２〜５時間程度行う。また、焼成は、大気（空気）中で行ってもよく、大気中よりも酸素分圧が高い雰囲気で行っても良い。このようにして本実施形態に係るフェライトプレートが得られる。
【００３５】
上述した実施形態では、フェライトプレートをシート法により製造したが、例えば、フェライト粉末とバインダー樹脂を混合した後、粉末圧縮成形法、射出成形法、カレンダー法、押し出し法等の公知の方法により製造してもよい。
【００３６】
次いで、得られたフェライトプレートの片面（一方の表面）に粘着材層１８、例えば、両面粘着テープを設ける。そして、粘着材層が形成されている面と反対側の表面（他方の表面）には、フェライトプレートの脱落を防ぐための保護層１６を設ける。保護層の形成は、保護層を構成する樹脂のフイルムまたはシートを、必要により接着剤を介して焼結フェライト板の表面に接着することにより、または、保護層を構成する樹脂を含有する塗料を焼結フェライト板の表面に塗布することにより行う。フェライトプレートの両面をこの２層（粘着材層１８と保護層１６）で保持した状態にして、これらを圧延装置のローラーに対し０度方向，９０度方向に１回ずつ通すことにより、フェライトプレートが格子状に多数個の面状小片に分割されて空隙１９が生ずる（図２参照）。このようにして本実施形態に係る、屈曲性および柔軟性を有するアンテナ素子用部材が得られる。
【００３７】
次いで、得られたアンテナ素子用部材２０の粘着材層１８の面に対し、非接触通信用のアンテナコイル１４を張り付ける。アンテナコイル１４は、中央に開口部を備えたループ形状のループアンテナ構造となっており、ループ形状は円形または略矩形または多角形のいずれであってもよい。さらに、アンテナコイル１４の材質としては、導電性の金属製線材、金属製板材、金属製箔材、または金属製筒材等から適宜選択することができ、例えば金属線、金属箔、導電体ペースト、めっき転写、スパッタ、蒸着、もしくはスクリーン印刷によりアンテナコイル１４を形成することができる。このようにして本実施形態に係るアンテナ素子１が得られる。  
【００３８】
以上、本発明の実施形態について説明してきたが、本発明はこうした実施形態に何等限定されるものではなく、本発明の要旨を逸脱しない範囲内において種々なる態様で実施し得ることは勿論である
【実施例】
【００３９】
以下、本発明をさらに詳細な実施例に基づき説明するが、本発明はこれら実施例に限定されない。
【００４０】
まず、主成分の原料として、Ｆｅ２Ｏ３、ＮｉＯ、ＣｕＯ、ＺｎＯ、を、副成分の原料として、ＴｉＯ２、Ｃｏ３Ｏ４、ＳｉＯ２、ＣａＣＯ３を準備し、表１に示す所定の配合となるように秤取し、これに５００ｍＬのイオン交換水を溶媒として加えて鋼鉄製ボールミルにて１６時間混合し原料混合物を得た。
【００４１】
得られた原料混合物を加熱炉を用いて最高温度８００℃で２時間仮焼した後、これを炉冷し仮焼き材料を得た。仮焼き材料を３０メッシュのふるいで解砕した後、再び５００ｍＬのイオン交換水を溶媒として加え、鋼鉄製ボールミルにて１６時間湿式粉砕を行い粉砕材料を得た。
【００４２】
得られた粉砕材料のフェライト粉末１００質量％に、アジビン酸ジオクチル３．５質量％、ブチラール樹脂８質量％、および溶媒としてキシレンとイソブチルアルコールの混合溶液（キシレン：イソブチルアルコール＝６：４（質量比））７２質量％をボールミルで混合、溶解、分散して混合物（ペースト）を得た。混合物を油ロータリー真空ポンプで減圧脱泡した後、ポリエチレンテレフタレート（ＰＥＴ）フイルムに、得られた混合物をドクターブレードで一定の厚さに塗布し、１００℃熱風で３０分間乾燥して、厚さ１２０μｍのグリーンシートを得た。
【００４３】
次いで、得られたグリーンシートを昇温速度１℃／分で室温（２５℃）から５００℃まで昇温し、５００℃で３時間保持して脱脂した後、１０００℃に加熱して２時間焼結を行い、厚さ約１００μｍのフェライトプレートを得た。
【００４４】
得られたフェライトプレートの一方の表面に粘着材層として市販のアクリル系両面テープ（３０μｍ）を、他方の表面に保護層として、市販のアクリル系粘着剤を塗布した片面粘着シート（３０μｍ）を貼って、粘着材層と保護層によって保持された状態のフェライトプレートをＧＡＰ量：１５０μｍに調整した圧延装置のローラーに対し、０度方向と９０度方向に１回ずつ通すことにより、フェライトプレートが格子状に多数個の面状小片に分割されたアンテナ素子用部材を得た。
【００４５】
アンテナ素子用部材の片面粘着シートを剥離し、分割されたフェライトプレートの形状とサイズを確認したところ、２〜３ｍｍの格子状に分割されていた。
【００４６】
＜磁気特性評価＞
複素透磁率は、多数個の面状小片に分割された厚み１６０μｍのアンテナ素子用部材（フェライトプレートの厚みは１００μｍ）から、外径１８ｍｍ、内径１０ｍｍのピナクル金型を用いてトロイダル形状を打ち抜き、打ち抜いたアンテナ素子用部材６枚を互いに張り合わせたものを用い、インピーダンスアナライザ（Ａｇｉｌｅｎｔ  Ｔｅｃｈｎｏｌｏｇｉｅｓ社製、商品名：ＲＦインピーダンス／マテリアル・アナライザ、形式：Ｅ４２９１Ａ）と磁性材料測定電極（Ａｇｉｌｅｎｔ  Ｔｅｃｈｎｏｌｏｇｉｅｓ社製、商品名：磁性材料テストフィクスチャ、形式：１６４５４Ａ）にて、測定温度０〜４０℃での磁気特性評価を行った。
【００４７】
＜アンテナ通信距離＞
多数個の面状小片に分割された厚み１６０μｍのアンテナ素子用部材（フェライトプレートの厚みは１００μｍ）から、ピナクル金型により、５０ｍｍ×４０ｍｍの寸法を有する長方形を打ち抜いて通信距離測定用の試料とした。アンテナ素子用部材の保護層を有する面に筐体セル、電池パックなどの金属を模した銅版を配置し、そして粘着材層を有する面に５０ｍｍ×４０ｍｍの寸法を有するＮＦＣシステム用のアンテナコイル（ループアンテナ構造、パターン：略矩形）を貼り付けて測定用のタグとした。タグとＮＦＣ用リーダーライター（ＩＤ  Ｔｅｃｈ社製、商品名：コンタクトレスリーダ、形式：ＶｉＶＯｐａｙ５０００）との間でアンテナモジュールを構成して、恒温槽を用いることで環境温度０〜４０℃での１３．５６ＭＨｚの共振周波数における通信距離を測定した。
【００４８】
得られた測定評価結果を表１、２に示す。なお、表中の組成値は蛍光Ｘ線分析による分析値である。
【００４９】
【表１】
0006365255.tif 000002
【表２】
0006365255.tif 000003
【００５０】
表１、２より、Ｃｏ及びＴｉの酸化物を含有し，Ｆｅ，Ｎｉ，Ｃｕ及びＺｎを主成分とするＮｉ−Ｃｕ−Ｚｎ系フェライト１００質量％に対し、副成分として酸化カルシウム、あるいは酸化ケイ素を上記の範囲で含有させて、その含有量が本発明の範囲内である場合（実施例１〜１７）、幅広い温度領域（たとえば０℃〜４０℃）でも良好な通信距離が得られることが確認された。ここで高温領域での良好な通信距離は酸化チタンと酸化コバルトの複合効果であり、特に低温領域での良好な通信距離は酸化カルシウムおよび酸化ケイ素の少なくとも一方の添加効果である。これに対して、主成分や副成分，特に酸化カルシウムや酸化ケイ素を上記の範囲で含有させない場合（比較例２〜５）、低温領域（たとえば０℃）あるいは高温領域（たとえば４０℃）での通信距離の低下が確認され、非接触通信用のアンテナ素子への適用に適していないことが確認された。
【００５１】
これらの結果より、本発明による実施例のフェライト組成物は、比較例及び参考例のものに比して、低温領域でも高μ‘となり、アンテナ素子用として適用することで通信距離が格別に向上することが確認された。
【産業上の利用可能性】
【００５２】
以上のように、本発明に係るフェライト組成物を、アンテナ素子用部材に適用することで、低温、高温環境下でも長い通信距離を維持することが確認できた。これにより、寒暖差の激しい地域の屋外でも通信距離の変化を感じることなく使用できることが期待される。
【符号の説明】
【００５３】
１  ・・・アンテナ素子
１２・・・フェライトプレート
１４・・・アンテナコイル
１６・・・保護層
１８・・・粘着材層
１９・・・空隙
２０・・・アンテナ素子用部材
【図１】
0006365255.tif 000004
【図２】
0006365255.tif 000005